(57)【要約】  【課題】スクリーン印刷法等でインク受容層を形成した場合であっても、塗膜の光沢の低下のないインク受容層形成用組成物を提供することである。  【解決手段】無機微粒子（Ａ）と、ポリビニルアルコール（Ｂ）と、水（Ｃ）と、液状炭化水素油（Ｄ）及び／又はポリオキシアルキレン化合物（Ｅ）と、飽和脂肪族アミド（Ｅ）とを含むことを特徴とするインク受容層形成用組成物を用いる。さらに、疎水化したシリカ（Ｇ）、炭素数４〜６の脂肪族アルコール（Ｈ）及び／又はカルボン酸（塩）（共）重合体（Ｊ）を含むことが好ましい。【選択図】なし【特許請求の範囲】
【請求項１】
無機微粒子（Ａ）と、ポリビニルアルコール（Ｂ）と、水（Ｃ）と、液状炭化水素油（Ｄ）及び／又はポリオキシアルキレン化合物（Ｅ）と、飽和脂肪族アミド（Ｆ）とを含むことを特徴とするインク受容層形成用組成物。
【請求項２】
さらに疎水化したシリカ（Ｇ）を含んでなる請求項１に記載のインク受容層形成用組成物。
【請求項３】
さらに炭素数４〜６の脂肪族アルコール（Ｈ）を含み、炭素数４〜６の脂肪族アルコール（Ｈ）と水（Ｃ）との重量比（Ｈ／Ｃ）が０．０１〜０．９である請求項１又は２に記載のインク受容層形成用組成物。
【請求項４】
さらに、カルボン酸（塩）（共）重合体（Ｊ）を含んでなる請求項１〜３のいずれかに記載のインク受容層形成用組成物。
【請求項５】
無機微粒子（Ａ）がシリカ微粒子又はアルミナ微粒子である請求項１〜４のいずれかに記載のインク受容層形成用組成物。
【請求項６】
無機微粒子（Ａ）の体積平均一次粒子径が７〜４０ｎｍである請求項１〜５のいずれかに記載のインク受容層形成用組成物。
【請求項７】
無機微粒子（Ａ）の体積平均凝集粒子径が１００〜３００ｎｍである請求項１〜６のいずれかに記載のインク受容層形成用組成物。
【請求項８】
脂肪族アルコール（Ｈ）が脂肪族モノアルコールである請求項３〜７のいずれかに記載のインク受容層形成用組成物。
【請求項９】
脂肪族アルコール（Ｈ）が１−ブタノール、２−ブタノール、２−メチル−１−プロパノール、２−メチル−２−プロパノール、１−ペンタノール、２−ペンタノール、３−ペンタノール、２−メチル−１−ブタノール、３−メチル−１−ブタノール、２−メチル−２−ブタノール及び３−メチル−２−ブタノールからなる群より選ばれる少なくとも二種を含有する請求項３〜７のいずれかに記載のインク受容層形成用組成物。
【請求項１０】
ポリビニルアルコール（Ｂ）の含有量が、無機微粒子（Ａ）の重量に基づいて、５〜５０重量％である請求項１〜９のいずれかに記載のインク受容層形成用組成物。
【請求項１１】
疎水化したシリカ（Ｇ）の含有量が、液状炭化水素油（Ｄ）、ポリオキシアルキレン化合物（Ｅ）、飽和脂肪族アミド（Ｆ）及びシリカ（Ｇ）の重量に基づいて０．１〜５重量％である請求項２〜１０のいずれかに記載のインク受容層形成用組成物。
【請求項１２】
カルボン酸（塩）（共）重合体（Ｊ）の含有量が、無機微粒子（Ａ）、ポリビニルアルコール（Ｂ）、水（Ｃ）、液状炭化水素油（Ｄ）、ポリオキシアルキレン化合物（Ｅ）及び飽和脂肪族アミド（Ｆ）の重量に基づいて、０．０１〜５重量％である請求項４〜１１のいずれかに記載のインク受容層形成用組成物。
【請求項１３】
無機微粒子（Ａ）のＢＥＴ比表面積が５０〜４００ｍ２／ｇである請求項１〜１２のいずれかに記載のインク受容層形成用組成物。
【請求項１４】
飽和脂肪族アミド（Ｆ）が、炭素数２〜６のアルキレン基を少なくとも一つ含む（ポリ）アミンと、炭素数６〜１８の脂肪酸との反応生成物である請求項１〜１３のいずれかに記載のインク受容層形成用組成物。
【請求項１５】
液状炭化水素油（Ｄ）、ポリオキシアルキレン化合物（Ｅ）及び飽和脂肪族アミド（Ｆ）の重量に基づいて、
液状炭化水素油（Ｄ）及び／又はポリオキシアルキレン化合物（Ｅ）の含有量が８０〜９９．９重量％、
飽和脂肪族アミド（Ｆ）の含有量が０．１〜２０重量％
である請求項１〜１４のいずれかに記載のインク受容層形成用組成物。
【請求項１６】
飽和脂肪族アミド（Ｆ）の含有量が、無機微粒子（Ａ）、ポリビニルアルコール（Ｂ）及び水（Ｃ）の重量に基づいて、０．００１〜０．２重量％である請求項１〜１５のいずれかに記載のインク受容層形成用組成物。
【請求項１７】
さらに、染料固着剤（Ｋ）を含む請求項１〜１６のいずれかに記載のインク受容層形成用組成物。
【請求項１８】
支持体にスクリーン印刷法で塗布するためのインク受容層形成用組成物である請求項１〜１７のいずれかに記載のインク受容層形成用組成物。
【請求項１９】
無機微粒子（Ａ）の水分散体と、ポリビニルアルコール（Ｂ）の水溶液とを均一混合して混合液（ＡＢ）を得る混合工程（１）、
混合液（ＡＢ）と水（Ｃ）及び炭素数４〜６の脂肪族アルコール（Ｈ）とを均一混合して混合液（ＡＢＣＨ）を得る混合工程（２）、並びに
混合液（ＡＢＣＨ）と液状炭化水素油（Ｄ）及び／又はポリオキシアルキレン化合物（Ｅ）並びに飽和脂肪族アミド（Ｆ）とを均一混合してインク受容層形成用組成物を得る混合工程（３）を含むことを特徴とするインク受容層形成用組成物の製造方法。
【請求項２０】
混合工程（２）において、さらにカルボン酸（塩）（共）重合体（Ｊ）及び／又は添加剤を均一混合する請求項１９に記載の製造方法。
【発明の詳細な説明】
【技術分野】
【０００１】
本発明は、インク受容層形成用組成物及びこの製造方法に関する。
【背景技術】
【０００２】
従来、無機微粒子｛沈降法シリカ及び／又は気相法シリカ｝、水溶性有機溶剤、並びにポリビニルアルコール等のバインダー｛水溶性樹脂｝を含有したインク受容層形成用組成物が知られている（特許文献１）。
【先行技術文献】
【特許文献】
【０００３】
【特許文献１】特開２００７−０９８６５７号公報
【発明の概要】
【発明が解決しようとする課題】
【０００４】
しかし、従来のインク受容層形成用組成物は、スクリーン印刷法等でインク受容層を形成した場合、泡かみによる泡痕や印刷時のメッシュ痕等の合一に起因して発生し、２〜５ミリメートル程度の大きさを有する模様｛ゴルフボールのディンプル状の模様（以下「ディンプル」）｝の発生等により塗膜の平滑性が損なわれるという問題がある。この結果、塗膜の光沢の低下や外観状の欠陥の発生を招くという問題が発生する。
本発明の目的は、スクリーン印刷法等でインク受容層を形成した場合であっても、塗膜の光沢の低下のないインク受容層形成用組成物を提供することである。
【課題を解決するための手段】
【０００５】
本発明のインク受容層形成用組成物の特徴は、無機微粒子（Ａ）と、ポリビニルアルコール（Ｂ）と、水（Ｃ）と、液状炭化水素油（Ｄ）及び／又はポリオキシアルキレン化合物（Ｅ）と、飽和脂肪族アミド（Ｅ）とを含むことを要旨とする。
【０００６】
本発明のインク受容層形成用組成物の製造方法の特徴は、無機微粒子（Ａ）の水分散体と、ポリビニルアルコール（Ｂ）の水溶液とを均一混合して混合液（ＡＢ）を得る混合工程（１）、
混合液（ＡＢ）と水（Ｃ）及び炭素数４〜６の脂肪族アルコール（Ｈ）とを均一混合して混合液（ＡＢＣＨ）を得る混合工程（２）、並びに
混合液（ＡＢＣＨ）と液状炭化水素油（Ｄ）及び／又はポリオキシアルキレン化合物（Ｅ）並びに飽和脂肪族アミド（Ｆ）とを均一混合してインク受容層形成用組成物を得る混合工程（３）を含む点を要旨とする。
【発明の効果】
【０００７】
本発明のインク受容層形成組成物は、平滑性に著しく優れたインク受容層を容易に形成できる。すなわち、本発明のインク受容形層成組成物を用いれば、スクリーン印刷法等でインク受容層を形成した場合であっても、ディンプル等による塗膜の平滑性が阻害されにくく、平滑性に優れたインク受容層が容易に得られる。したがって、本発明のインク受容層形成用組成物を用いると、さまざまな印刷方法で支持体に印刷しても高い平滑性を有し、高光沢を維持することが可能となる。
【０００８】
本発明のインク受容層形成組成物の製造方法を適用すると、平滑性に著しく優れたインク受容層を容易に形成できる。すなわち、本発明の製造方法によると、スクリーン印刷法等でインク受容層を形成した場合であっても、ディンプル等による塗膜の平滑性が阻害されにくく、平滑性に優れたインク受容層が容易に得られる。したがって、本発明の製造方法を用いると、さまざまな印刷方法で支持体に印刷しても高い平滑性を有し、高光沢を維持することが可能となる。
【発明を実施するための形態】
【０００９】
無機微粒子（Ａ）としては、シリカ微粒子及びアルミナ微粒子等が含まれる。
シリカ微粒子としては、公知の方法｛（１）真空中で金属シリコンを溶融、気化させ、酸化性雰囲気に導入して、シリカ微粒子を得る方法；（２）金属シリコン粉末を、酸素を含む火炎の中で蒸発・酸化させて、シリカ微粒子を得る方法；（３）テトラクロロシランを気化し、バーナー火炎中に噴出、酸化して、シリカ微粒子を得る方法（特公昭４７−４６２７４号公報等）；（４）ケイ酸アルカリ金属塩（ケイ酸ナトリウム等）を原料とする水ガラス法；及び（５）アルコキシシラン（テトラエトキシシラン等）を原料とするアルコキシシラン法等等｝によって得られるシリカ微粒子等が挙げられる。
【００１０】
シリカ微粒子は市場から容易に入手でき、たとえば、アエロジルシリーズ｛日本アエロジル（株）、「アエロジル」はデグサ  アクチエンゲゼルシャフトの登録商標である。｝、レオロシールシリーズ｛（株）トクヤマ、「レオロシール」は同社の登録商標である。｝、ＷＡＣＫＥＲ  ＨＤＫシリーズ｛旭化成ワッカー（株）、「ＷＡＣＫＥＲ」はワッカー  ケミー  アクチエンゲゼルシャフトの登録商標である。｝及びＣａｂ−Ｏ−Ｓｉｌシリーズ｛Ｃａｂｏｔ Ｃｏｒｐｏｒａｔｉｏｎ、「Ｃａｂ−Ｏ−Ｓｉｌ」は同社の登録商標である。｝、アデライトシリーズ｛（株）ＡＤＥＫＡ、「アデライト」は同社の登録商標である。｝、カタロイド−Ｓシリーズ｛触媒化成工業（株）、「カタロイド」は同社の登録商標である。｝、クォートロンシリーズ｛扶桑化学工業（株）、「クォートロン」は同社の登録商標である。｝及びスノーテックスシリーズ｛日産化学工業（株）｝等が挙げられる。
【００１１】
アルミナ微粒子としては、公知の気相法｛（１）真空中で金属アルミニウムを溶融、気化させ、酸化性雰囲気に導入して、アルミナ微粒子を得る方法；（２）金属アルミニウム粉末を、酸素を含む火炎の中で蒸発・酸化させて、アルミナ微粒子を得る方法；及び（３）塩化アルミニウムを気化し、バーナー火炎中に噴出、酸化して、アルミナ微粒子を得る方法（特表２００５−５０６２６９号公報等）等｝、公知の液相法｛（４）アルキルアルミニウム又はアルコキシアルミニウムの加水分解法（化学総説Ｎｏ４８，１９８５、超微粒子（日本化学会編）１７３頁〜１７５頁、株式会社学会出版センター、１９８５年発行）；（５）アンモニウムミョウバン熱分解法；（６）アンモニウムアルミニウム炭酸塩熱分解法；（７）アルミニウム塩をアルカリ中和する方法；及び（８）アルミン酸塩を加水分解する方法等｝等によって得られるアルミナ微粒子が挙げられる。
【００１２】
アルミナ微粒子は市場から容易に入手でき、たとえば、Ａｅｒｏｘｉｄｅシリーズ｛Ａｌｕ−ｃ及びＡｌ−６５等、デグサ社、「Ａｅｒｏｘｉｄｅ」は同社の登録商標である。｝、ＳｐｃｔｒＡｌシリーズ｛５１、８１、１００等、キャボット社｝、ＣＡＢ−Ｏ−ＳＰＥＲＳＥシリーズ｛ＳｐｃｔｒＡｌシリーズの水分散体、キャボット社、ＡＫＰシリーズ｛住友化学（株）製、「ＡＫＰ」は同社の登録商標である。｝、タイミクロンシリーズ｛大明化学（株）製｝、ＤＩＳＰＥＲＡＬシリーズ｛Ｓａｓｏｌ社、「ＤＩＳＰＥＲＡＬ」は同社の登録商標である。｝及びＤＩＳＰＡＬシリーズ｛Ｓａｓｏｌ社、「ＤＩＳＰＡＬ」は同社の登録商標である。｝等｝等が挙げられる。
【００１３】
アルミナ微粒子は公知の分散剤（酢酸、乳酸、ぎ酸、硝酸等）によって分散された分散液の形態（たとえば、アルミナゾル）で使用することもできる。
【００１４】
アルミナゾルは市場から容易に入手でき、たとえば、カタロイド−Ａシリーズ｛触媒化成工業（株）製｝及びアルミナゾルシリーズ｛日産化学工業（株）製｝等が挙げられる。
【００１５】
無機微粒子（Ａ）としては、シリカ微粒子及びアルミナ微粒子の他に、公知の無機微粒子（たとえば、二酸化チタン、硫酸バリウム、珪酸カルシウム、ゼオライト、カオリナイト、ハロイサイト、雲母、タルク、炭酸カルシウム、炭酸マグネシウム、硫酸カルシウム、酸化亜鉛、水酸化亜鉛、珪酸アルミニウム、珪酸カルシウム、珪酸マグネシウム、酸化ジルコニウム、水酸化ジルコニウム、酸化セリウム、酸化ランタン又は酸化イットリウムの微粒子等）を使用してもよい。
無機微粒子（Ａ）は２種以上の無機微粒子を使用することができる。
【００１６】
無機微粒子（Ａ）の体積平均一次粒子径（ｎｍ）は、７〜４０が好ましく、さらに好ましくは９〜３０、特に好ましくは１２〜２０である。この範囲であると、形成されるインク受容層の光沢がさらに良好となる。
【００１７】
なお、体積平均一次粒子径は、ＪＩＳ  Ｚ８９０１−２００６「試験用粉体及び試験用粒子」５．４４粒子経分布（ｃ）顕微鏡法に準拠し、振掛け法によって準備した試料を透過型電子顕微鏡で５万〜１００万倍に拡大して観察した画像から２００個以上の粒子を観察して算出される円相当径の算術平均値である。
【００１８】
無機微粒子（Ａ）の体積平均凝集粒子径（ｎｍ）は１００〜３００ｎｍが好ましく、さらに好ましくは１１０〜２５０、特に好ましくは１２０〜２００、最も好ましくは１４０〜１８０である。この範囲であると、形成されるインク受容層のインクの滲みと光沢のバランスが良好となり好ましい。
【００１９】
なお、ここで言う体積平均凝集粒子径は、ＪＩＳ Ｚ８８２５−１：２００１「粒子径解析−レーザー回折法」に準拠した測定原理を有するレーザー回折式粒度分布測定装置（例えば島津製作所製 商品名ＳＡＬＤ−１１００型等）で測定される。
【００２０】
無機微粒子（Ａ）のＢＥＴ比表面積（ｍ２／ｇ）は、５０〜４００が好ましく、さらに好ましくは９０〜３００である。この範囲であるとインクジェット印刷後の発色と塗布適性（特にスクリーン印刷適性）とのバランスがさらに良好となる。
【００２１】
なお、ＢＥＴ比表面積は、ＪＩＳ  Ｚ８８３０−２００１「気体吸着による粉体（固体）の比表面積測定方法」及びＪＩＳ  Ｒ１６２６−１９９６「ファインセラミックス粉体の気体吸着ＢＥＴ法による比表面積の測定方法」に準拠し、乾燥した状態の無機微粒子を気体吸着法（流動法）にて測定する。キャリアガスとしては窒素−ヘリウムの混合ガスを用いた。そして脱着ピークの値からＢＥＴ比表面積を算出することができる。
【００２２】
ポリビニルアルコール（Ｂ）としては、完全ケン化型ポリビニルアルコール（Ｂ１）、部分ケン化型ポリビニルアルコール（Ｂ２）、カチオン変性ポリビニルアルコール（Ｂ３）、アニオン変性ポリビニルアルコール（Ｂ４）及びノニオン変性ポリビニルアルコール（Ｂ５）が含まれる。
【００２３】
完全ケン化型ポリビニルアルコールとは、ケン化度が９８モル％を超えて１００モル％以下のポリビニルアルコールを意味する。部分ケン化ポリビニルアルコールとは、ケン化度が７０〜９８モル％のポリビニルアルコールを意味する。カチオン変性ポリビニルアルコールとは、第１〜３級アミノ基や第４級アンモニオ基を有するエチレン性不飽和単量体と酢酸ビニルとの共重合体を必要によりケン化して得られる構造のポリマーを意味する。アニオン変性ポリビニルアルコールとは、カルボキシ基やスルホ基を有するエチレン性不飽和単量体と酢酸ビニルとの共重合体を必要によりケン化して得られる構造のポリマーを意味する。ノニオン変性ポリビニルアルコールとは、メルカプト基やケト基（カルボニル基）を有するエチレン性不飽和単量体と酢酸ビニルとの共重合体を必要によりケン化して得られる構造のポリマーを意味する。
【００２４】
完全ケン化型ポリビニルアルコール（Ｂ１）及び部分ケン化型ポリビニルアルコール（Ｂ２）としては、公知のもの（たとえば、特開２００６−２８２３３号公報）等が使用できる。カチオン変性ポリビニルアルコール（Ｂ３）としては、公知のもの（たとえば、特開平１０−１１９４２３号公報）等が使用できる。アニオン変性ポリビニルアルコール（Ｂ４）としては、公知のもの（たとえば、特開平１−２０６０８８号公報、特開昭６１−２３７６８１号、特開昭６３−３０７９７９号公報及び特開平７−２８５２６５号公報）等が使用できる。ノニオン変性ポリビニルアルコール（Ｂ５）としては、公知のもの（たとえば、特開平７−９７５８号公報及び特開平８−２５７９５号公報）等が使用できる。
【００２５】
これらのポリビニルアルコールのうち、形成されるインク受容層の塗膜強度の観点から、部分ケン化型ポリビニルアルコール（Ｂ２）及び完全ケン化型ポリビニルアルコール（Ｂ１）が好ましく、さらに好ましくは部分ケン化型ポリビニルアルコール（Ｂ２）、特に好ましくはケン化度が７２〜９６｛好ましくは７７〜９５、特に好ましくは７８〜９０｝モル％の部分ケン化型ポリビニルアルコールである。
【００２６】
なお、ケン化度は、ＪＩＳ  Ｋ６７２６−１９９４「ポリビニルアルコール試験法  ３．５ケン化度」に準拠して測定される。
【００２７】
ポリビニルアルコール（Ｂ）の平均重合度は、１０００〜６０００が好ましく、さらに好ましくは２０００〜５５００、特に好ましくは２５００〜５０００である。この範囲であると、形成されるインク受容層の寸法安定性がさらに良好となる。
【００２８】
なお、平均重合度は、ＪＩＳ  Ｋ６７２６−１９９４「ポリビニルアルコール試験法」３．７平均重合度に準拠して測定される。なお、カチオン変性ポリビニルアルコールの平均重合度は、特許第３４３４０５５号公報に記載された方法によって測定される。
【００２９】
ポリビニルアルコール（Ｂ）の含有量（重量％）は、無機微粒子（Ａ）の重量に基づいて、５〜５５が好ましく、さらに好ましくは１０〜５０、特に好ましくは１５〜４５、最も好ましくは１８〜４０である。この範囲であるとインクジェット印刷後の発色性とバインダー強度とのバランスがさらに良好となり、形成されるインク受容層にクラックが発生しにくくなる。
【００３０】
水（Ｃ）は、イオン交換水、蒸留水、超純水、水道水及び工業用水等が使用できる。
【００３１】
無機微粒子（Ａ）、ポリビニルアルコール（Ｂ）及び水（Ｃ）は、それぞれ、１種でもよいし、２種以上の混合物でもよい。
【００３２】
液状炭化水素（Ｄ）としては、２０℃で液体であり、かつ、飽和脂肪族アミド（Ｆ）を加熱溶解できるものであれば制限なく、鉱油、イソパラフィン油、植物油及び動物油等が含まれる。
【００３３】
鉱油としては、４０℃における動粘度が５〜４０ｍｍ２／ｓの鉱油が含まれ、商品名として、コスモピュアスピンＧ、コスモピュアスピンＥ、コスモＳＰ−１０、コスモＳＰ−３２及びコスモＳＣ２２（以上、コスモ石油株式会社、「コスモ」及び「ピュアスピン」は同社の登録商標である。）、並びにスタノール４０（エクソンモービルコーポレーション）等が挙げられる。
【００３４】
イソパラフィン油としては、２５℃における動粘度が１〜２０ｍｍ２／ｓのイソパラフィン油が含まれ、商品名として、ＮＡＳ−５Ｈ（日油株式会社）等が挙げられる。
【００３５】
植物油としては、菜種油、大豆油、ヒマワリ種子油、綿実油、落花生油、米糠油、トウモロコシ油、サフラワー油、オリーブ油、ゴマ油、月見草油、パーム油、シア脂、サル脂、カカオ脂、ヤシ油及びパーム核油等が挙げられる。
【００３６】
動物油としては、乳脂肪、牛脂、ラード、魚油及び鯨油等が挙げられる。
【００３７】
これらの液状炭化水素（Ｄ）のうち、鉱油及び油脂（植物油）が好ましく、さらに好ましくは鉱油、特に好ましくは２５℃における動粘度が５〜４０ｍｍ２／ｓの鉱油である。
【００３８】
ポリオキシアルキレン化合物（Ｅ）としては、ポリオキシアルキレン基を含む化合物であれば制限なく使用できる。
ポリオキシアルキレン基としては、炭素数３〜４のオキシアルキレン基（オキシエチレン、オキシプロピレン及びオキシブチレン）の複数個が化学結合した基が含まれる。
ポリオキシアルキレン基には、オキシアルキレン基の１種から構成されていてもよく、又は２種以上から構成されていてもよい。２種以上から構成される場合、結合様式はブロック、ランダム及びこれの混合のいずれでもよい。
【００３９】
ポリオキシアルキレン化合物（Ｅ）としては、一般式（１）で表されるポリオキシアルキレン化合物が含まれる。また、一般式（１）で表されるポリオキシアルキレン化合物に換えて、または加えて、特公昭５０−５１５７号、特公昭４９−３８９２３号、特公昭５０−１４７５号、特公昭４５−７９７３号公報、特開昭５０−４２８２号又は特開平２−２８９５２６号の各公報に記載されたポリオキシアルキレン化合物；並びにこれらの混合物等も使用できる。しかし、少なくとも一般式（１）で表されるポリアルキレン化合物を含むことが好ましい。
【００４０】
Ｒ１｛−（ＯＡ）ｎ−ＯＲ２｝ｍ    （１）
【００４１】
一般式（１）において、Ｒ１は水素原子又は炭素数２〜２２の有機基、Ｒ２は水素原子又は炭素数８〜３１のアシル基、ＯＡは炭素数３〜４のオキシアルキレン基、ｍは１〜３の整数、ｎは１０〜６０の整数を表す。
【００４２】
Ｒ１のうち、炭素数２〜２２の有機基としては、直鎖アルキル基、直鎖アルケニル基及びアシル基等が含まれる。
【００４３】
直鎖アルキル基としては、エチル、ｎ−ブロピル、ｎ−ブチル、ｎ−ペンチル及びｎ−ヘキシル、カプリル、ラウリル、ミリスチル、ステアリル及びベヘニル等が挙げられる。
【００４４】
直鎖アルケニル基としては、ビニル、１−プロペニル、２−プロペニル、３−ブテニル、２−ブテニル、４−ペンテニル、５−ヘキセニル、１−ヘキセニル、オクテニル、デカニル、オレイル、オクタデセニル及びドコセニル等が挙げられる。
【００４５】
アシル基としては、カプロイル、ラウロイル、ミリスチロイル、ステアロイル、ベヘニロイル、リグノセリニル、セロチニル及びオレイロイル基等が挙げられる。
【００４６】
これらのＲ１のうち、塗膜の光沢の観点等から、水素原子、直鎖アルキル基及び直鎖アルケニル基が好ましく、さらに好ましくは水素原子及び直鎖アルキル、特に好ましくはｎ−ブロピル、ｎ−ブチル、ｎ−ペンチル及びｎ−ヘキシル、最も好ましくはｎ−ブチル、ｎ−ペンチル及びｎ−ヘキシルである。
【００４７】
Ｒ２のうち、炭素数８〜３１のアシル基としては、カプロイル、ラウロイル、ミリスチロイル、ステアロイル、ベヘニロイル、リグノセリニル、セロチニル及びオレイロイル等が挙げられる。これらのＲ２のうち、塗膜の光沢の観点等から、水素原子、ラウロイル、ミリスチロイル、オレイロイル及びステアロイル基が好ましく、さらに好ましくは水素原子、ラウロイル、オレイロイル及びステアロイル、特に好ましくは水素原子である。
【００４８】
炭素数３〜４のオキシアルキレン基としては、オキシプロピレン、オキシブチレン及びこれらの混合物が含まれる。これらのうち、オキシプロピレンが好ましい。
【００４９】
なお、オキシアルキレン基として、炭素数３〜４のオキシアルキレン基を主体的に含んでいればよく、一部にオキシエチレンを含んでもよい。主体的とは、オキシアルキレン基の構成単位のモル数に基づいて少なくとも７０モル％含まれることを意味し、好ましくは７５モル％以上、さらに好ましくは８０モル％以上、特に好ましくは８５モル％以上、最も好ましくは９０モル％以上含まれることである。
【００５０】
複数種類のオキシアルキレン基を含む場合、ブロック状、ランダム状及びこれらの混合のいずれでもよいが、ランダム状が好ましい。
【００５１】
ｎとしては、１０〜６０の整数が好ましく、さらに好ましくは２０〜５０の整数、特に好ましくは２５〜４５の整数である。この範囲であると、ハジキの発生がさらに抑制される。
【００５２】
一般式（１）で表されるポリオキシアルキレン化合物としては、以下の化学式で示される化合物等が挙げられる。なお、ｐｏはオキシプロピレン基を、ｂｏはオキシブチレン基を表し、・はブロック状を、／はランダム状を表す。
【００５３】
Ｃ２Ｈ５−（ｐｏ）２５−ＯＨ                        （２）
Ｃ２Ｈ５−（ｐｏ）４５−ＯＨ                        （３）
Ｃ２Ｈ５−（ｐｏ）３０・（ｂｏ）２−ＯＨ             （４）
Ｃ３Ｈ７−（ｐｏ）２５−ＯＨ                        （５）
Ｃ３Ｈ７−（ｐｏ）４５−ＯＨ                        （６）
Ｃ３Ｈ７−（ｐｏ）３０・（ｂｏ）２−ＯＨ             （７）
Ｃ４Ｈ９−（ｐｏ）２５−ＯＨ                        （８）
Ｃ４Ｈ９−（ｐｏ）４０−ＯＨ                        （９）
Ｃ４Ｈ９−（ｐｏ）３０・（ｂｏ）２−ＯＨ           （１０）
Ｃ４Ｈ９−（ｐｏ３０／ｂｏ５）−ＯＨ               （１１）
Ｃ５Ｈ１１−（ｐｏ）２５−ＯＨ                     （１２）
Ｃ５Ｈ１１−（ｐｏ）４５−ＯＨ                     （１３）
Ｃ５Ｈ１１−（ｐｏ）３０・（ｂｏ）２−ＯＨ          （１４）
Ｃ６Ｈ１３−（ｐｏ）２５−ＯＨ                     （１５）
Ｃ６Ｈ１３−（ｐｏ）４５−ＯＨ                     （１６）
Ｃ６Ｈ１３−（ｐｏ）３０・（ｂｏ）２−ＯＨ          （１７）
Ｃ３Ｈ７−（ｐｏ）１０−ＯＣＯ−Ｃ１２Ｈ２３          （１８）
Ｃ３Ｈ７−（ｐｏ）１５−ＯＣＯ−Ｃ１２Ｈ２３          （１９）
Ｃ３Ｈ７−（ｐｏ）１０−ＯＣＯ−Ｃ１７Ｈ３３          （２０）
Ｃ４Ｈ９−（ｐｏ３０／ｅｏ５）−ＯＨ              （２１）
Ｃ６Ｈ１３−（ｐｏ３０／ｂｏ２）−ＯＨ              （２２）
【００５４】
これらのうち、式（６）、（９）、（１３）、（１４）、（１５）、（１９）又は（２０）で表されるポリオキシアルキレン化合物が好ましく、さらに好ましくは式（６）、（９）、（１４）又は（２０）で表されるポリオキシアルキレン化合物である。これらのポリオキシアルキレン化合物（Ｅ）は、２種以上の混合物であってもよく、混合物の場合、上記の好ましいものが主成分として含まれていることが好ましい。
【００５５】
一般式（１）で表されるポリオキシアルキレン化合物は、公知の方法、例えば、炭素数２〜２２の直鎖アルカノール又は直鎖アルケノールと炭素数３〜４のアルキレンオキシドとを反応させる方法、また炭素数２〜２２の直鎖アルカノール又は直鎖アルケノールと炭素数３〜４のアルキレンオキシドとを反応させたのち、この反応物と炭素数２〜２２又は炭素数８〜３１の脂肪酸と反応させる方法等により得ることができる。
【００５６】
一般式（１）で表されるポリオキシアルキレン化合物は、市場から容易に入手でき、たとえば、商品名として、ニューポール ＬＢ−３８５，ＬＢ−６２５，ＬＢ−１１４５，ＬＢ−１７１５及びＬＢ−１８００Ｘ｛三洋化成工業（株）製｝、並びにユニルーブ ＭＢ−１９，ＭＢ−３８及びＭＢ−３７０｛日本油脂（株）製｝等が挙げられる。
【００５７】
液状炭化水素油（Ｄ）及び／又はポリオキシアルキレン化合物（Ｅ）の含有量（重量％）は、液状炭化水素油（Ｄ）、ポリオキシアルキレン化合物（Ｅ）及び飽和脂肪族アミド（Ｆ）の重量に基づいて、８０〜９９．９が好ましく、さらに好ましくは８５〜９９．５、特に好ましくは９０〜９９、最も好ましくは９２〜９８である。この範囲であると、ディンプル等による塗膜の平滑性阻害の抑制と、インク受容層の光沢が両立できて好ましい。
【００５８】
飽和脂肪族アミド（Ｆ）としては、炭素数１〜６のアルキレンジアミン若しくはアルケニレンジアミンと炭素数１０〜２２の脂肪酸との反応物（飽和脂肪族ジアミド）（Ｆ１）及び／又は炭素数１〜２２のアルキルアミン、アルケニルアミン若しくはアンモニアと炭素数１０〜２２の脂肪酸との反応物（飽和脂肪族モノアミド）（Ｆ２）が含まれる。
【００５９】
飽和脂肪族ジアミド（Ｆ１）としては、エチレンビスステアリルアミド、エチレンビスパルミチルアミド、エチレンビスミリスチルアミド、エチレンビスラウリルアミド、エチレンビスオレイルアミド、プロピレンビスステアリルアミド、プロピレンビスパルミチルアミド、プロピレンビスミリスチルアミド、プロピレンビスラウリルアミド、プロピレンビスオレイルアミド、ブチレンビスステアリルアミド、ブチレンビスパルミチルアミド、ブチレンビスミリスチルアミド、ブチレンビスラウリルアミド、ブチレンビスオレイルアミド、メチレンビスラウリルアミド、メチレンビスステアリルアミド及びヘキサメチレンビスステアリルアミド等が挙げられる。
【００６０】
飽和脂肪族モノアミド（Ｆ２）としては、Ｎ−ステアリルステアリルアミド、オレイン酸アミド、エルカ酸アミド及びステアリルアミド等が挙げられる。
【００６１】
これらのうち、塗膜の光沢等の観点から、飽和脂肪族ジアミド（Ｆ１）が好ましく、さらに好ましくはエチレンビスステアリルアミド、エチレンビスパルミチルアミド、エチレンビスラウリルアミド、メチレンビスステアリルアミド及びヘキサメチレンビスステアリルアミド、特に好ましくはエチレンビスステアリルアミド、エチレンビスパルミチルアミド及びエチレンビスミリスチルアミドである。これらのアミドは、２種以上の混合物であってもよく、混合物の場合、上記の好ましいものが主成分として含まれていることが好ましい。
【００６２】
なお、主成分とは、飽和脂肪族アミド（Ｆ）の重量に基づいて、少なくとも４０重量％を含まれる成分を意味し、好ましくは５０重量％以上、さらに好ましくは６０重量％以上、特に好ましくは７０重量％以上、最も好ましくは８０重量％以上含まれることである。
【００６３】
飽和脂肪族アミド（Ｆ）中の副成分（主成分以外に含まれる成分）としては、上記の好ましい範囲以外のアミドの他に、未反応アミン、モノアミド及び未反応カルボン酸等が含まれる。副成分の含有量（重量％）は、飽和脂肪族アミド（Ｆ）の重量に基づいて、６０未満が好ましく、さらに好ましくは５０未満、特に好ましくは４０未満、次に好ましくは３０未満、最も好ましくは２０未満である。
【００６４】
飽和脂肪族アミド（Ｆ）の含有量（重量％）は、液状炭化水素油（Ｄ）、ポリオキシアルキレン化合物（Ｅ）及び飽和脂肪族アミド（Ｆ）の重量に基づいて０．１〜２０が好ましく、さらに好ましくは０．５〜１５、特に好ましくは１〜１０、最も好ましくは２〜８である。この範囲であると、形成されるインク受容層の光沢がさらに良好となる（スクリーン印刷法を適用しても、メッシュ痕等が残らず、平滑性が高く高光沢のインク受容層を得ることができる。）。
【００６５】
飽和脂肪族アミド（Ｆ）の含有量（重量％）は、無機微粒子（Ａ）、ポリビニルアルコール（Ｂ）及び水（Ｃ）の重量に基づいて、０．００１〜０．２が好ましく、さらに好ましくは０．００２〜０．１２、特に好ましくは０．００３〜０．０８、最も好ましくは０．００４〜０．０４である。この範囲であると、スクリーン印刷時のメッシュ痕やディンプルの発生抑制と、形成されるインク受容層の耐クラック性が両立できて好ましい。
【００６６】
本発明のインク受容層形成用組成物は、予め、液状炭化水素油（Ｄ）及び／又はポリオキシアルキレン化合物（Ｅ）と、飽和脂肪族アミド（Ｆ）とを均一混合しておくことが好ましい。このように予め、均一混合する場合、液状炭化水素油（Ｄ）、ポリオキシアルキレン化合物（Ｅ）及び飽和脂肪族アミド（Ｆ）の含有量（重量％）としては、無機微粒子（Ａ）、ポリビニルアルコール（Ｂ）及び水（Ｃ）の重量に基づいて、０．０３〜４．８が好ましく、さらに好ましくは０．０５〜３、特に好ましくは０．０７〜２、最も好ましくは０．１〜１である。この範囲であると、形成されるインク受容層の光沢がさらに良好となる。
【００６７】
本発明のインク受容層形成用組成物には、疎水化したシリカ（Ｇ）を含むことが好ましい。
【００６８】
疎水化したシリカ（Ｇ）としては、上記の無機微粒子（Ａ）中のシリカ微粒子を疎水化剤で加熱処理することにより容易に得ることができる。疎水化剤としては、シリコーンオイル及び変性シリコーンオイル等が含まれる。
【００６９】
シリコーンオイルとしては、動粘度１０〜３０００（ｍｍ２／ｓ、２５℃）のジメチルシロキサン等が挙げられ、シクロテトラジメチルシロキサン等も含まれる。
【００７０】
変性シリコーンとしては、上記のジメチルシロキサンのメチル基の一部を炭素数２〜６のアルキル基、炭素数２〜４のアルコキシル基、フェニル基、水素原子、ハロゲン（塩素及び臭素等）原子、及び／又は炭素数２〜６のアミノアルキル基等に置き換えたもの等が含まれる。
【００７１】
疎水化剤の含有量（重量％）としては、疎水化したシリカ（Ｇ）の重量に基づいて、５〜７０が好ましく、さらに好ましくは７〜５０、特に好ましくは１０〜３０である。この範囲であると塗膜の光沢がさらに優れる。
【００７２】
疎水化処理の加熱温度（℃）としては１００〜４００が好ましく、さらに好ましくは１５０〜３５０、特に好ましくは２００〜３００である。
【００７３】
疎水化処理には、溶媒｛液状炭化水素油（Ｄ）、動粘度（ｍｍ２／ｓ、４０℃）５〜３０のパラフィンオイル及びプロセスオイル等｝及び反応触媒（硫酸、硝酸、塩酸、ヒドロキシ酢酸、トリフルオロ酢酸、ｐ−ニトロ安息香酸、水酸化カリウム、水酸化リチウム等）等が使用できる。
【００７４】
疎水化したシリカ（Ｇ）としては、商品名として、Ｎｉｐｓｉｌ ＳＳ−１０，ＳＳ−４０，ＳＳ−５０及びＳＳ−１１５（日本シリカ株式会社）；ＡＥＲＯＳＩＬ Ｒ９７２，ＲＸ２００及びＲＹ２００（日本アエロジル株式会社）；ＴＳ−５３０，ＴＳ−６１０，ＴＳ−７２０（キャボットカーボン社）；ＡＥＲＯＳＩＬ Ｒ２０２，Ｒ８０５及びＲ８１２（デグサジャパン株式会社）；ＲＥＯＬＯＳＩＬ ＭＴ−１０，ＤＭ−１０及びＤＭ−２０Ｓ （株式会社トクヤマ）；並びにＳＹＬＯＰＨＯＢＩＣ １００，７０２，５０５及び６０３（富士シリシア化学株式会社）等が挙げられる。これらの疎水性シリカは、２種以上の混合物であってもよい。
【００７５】
疎水化したシリカ（Ｇ）を含む場合、疎水化したシリカ（Ｇ）の含有量（重量％）としては、液状炭化水素油（Ｄ）、ポリオキシアルキレン化合物（Ｅ）飽和脂肪族アミド（Ｆ）及び疎水化したシリカ（Ｇ）の重量に基づいて、０．１〜５が好ましく、さらに好ましくは０．２〜４、特に好ましくは０．３〜３、最も好ましくは０．５〜２．２である。この範囲であると、形成されるインク受容層の光沢がさらに良好となる（スクリーン印刷法を適用しても、メッシュ痕等が残らず、平滑性が高く高光沢のインク受容層を得ることができる。）。
【００７６】
疎水化したシリカ（Ｇ）を含む場合、予め、液状炭化水素油（Ｄ）及び／又はポリオキシアルキレン化合物（Ｅ）と、飽和脂肪族アミド（Ｆ）と、疎水化したシリカ（Ｇ）とを均一混合しておくことが好ましい。このように予め、均一混合する場合、液状炭化水素油（Ｄ）、ポリオキシアルキレン化合物（Ｅ）、飽和脂肪族アミド（Ｆ）及び疎水性したシリカ（Ｇ）の含有量（重量％）としては、無機微粒子（Ａ）、ポリビニルアルコール（Ｂ）及び水（Ｃ）の重量に基づいて、０．０３〜５が好ましく、さらに好ましくは０．０５〜３、特に好ましくは０．０７〜２、最も好ましくは０．１〜１である。この範囲であると、形成されるインク受容層の光沢がさらに良好となる。
【００７７】
本発明のインク受容層形成用組成物には、炭素数４〜６の脂肪族アルコール（Ｈ）を含むことが好ましい。
【００７８】
炭素数４〜６の脂肪族アルコール（Ｈ）としては、脂肪族モノアルコール及び脂肪族多価アルコールが含まれる。
【００７９】
脂肪族モノアルコールとしては、１−プロパノール、２−プロパノール、１−ブタノール、２−ブタノール、２−メチル−１−プロパノール、２−メチル−２−プロパノール、１−ペンタノール、２−ペンタノール、３−ペンタノール、２−メチル−１−ブタノール、３−メチル−１−ブタノール、２−メチル−２−ブタノール、３−メチル−２−ブタノール、１−ヘキサノール、２−ヘキサノール、３−ヘキサノール、２−メチル−１−ペンタノール、３−メチル−１−ペンタノール、４−メチル−１−ペンタノール、２−メチル−２−ペンタノール、３−メチル−２−ペンタノール及び４−メチル−２−ペンタノール等が挙げられる。
【００８０】
脂肪族多価アルコールとしては、ジオール｛たとえば、エチレングリコール、プロピレングリコール、１，３−プロパンジオール、１，３−ブタンジオール、１，４−ブタンジオール、１，５−ペンタンジオール、１，２−ヘキサンジオール及び１，６−ヘキサンジオール等｝、３〜４価の多価アルコール｛グリセリン、トリメチロールプロパン、ペンタエリスリトール、１，２，６−ヘキサントリオール及びジグリセリン等｝が挙げられる。
【００８１】
脂肪族アルコール（Ｈ）は、１種でもよいし、２種以上の混合物でもよいが、形成されるインク受容層の光沢の観点から、少なくとも二種を含むことが好ましく、さらに好ましくは脂肪族モノアルコールを少なくとも二種含むこと、特に好ましくは１−ブタノール、２−ブタノール、２−メチル−１−プロパノール、２−メチル−２−プロパノール、１−ペンタノール、２−ペンタノール、３−ペンタノール、２−メチル−１−ブタノール、３−メチル−１−ブタノール、２−メチル−２−ブタノール及び３−メチル−２−ブタノールからなる群より選ばれる少なくとも二種を含むこと、つぎに好ましくは１−ブタノール、２−メチル−１−プロパノール、１−ペンタノール、２−メチル−１−ブタノール及び３−メチル−１−ブタノールからなる群より選ばれる少なくとも二種を含むこと、最も好ましくは１−ブタノール、２−メチル−１−プロパノール及び１−ペンタノールからなる群より選ばれる少なくとも二種を含むことである。
【００８２】
脂肪族アルコール（Ｈ）を含む場合、脂肪族アルコール（Ｈ）の含有量（重量％）は、無機微粒子（Ａ）の重量に基づいて、５〜６００が好ましく、さらに好ましくは１０〜５００、特に好ましくは３５〜３２０、最も好ましくは１００〜２００である。この範囲であるとインクジェット印刷後の発色と塗布適性（特にスクリーン印刷適性）とのバランスがさらに良好となる。
【００８３】
炭素数４〜６の脂肪族アルコール（Ｈ）と水（Ｃ）との重量比（Ｈ／Ｃ）は、０．０１〜０．９が好ましく、さらに好ましくは０．０２〜０．７５、特に好ましくは０．０３〜０．５、最も好ましくは０．０５〜０．３である。この範囲であると、形成されるインク受容層の光沢がさらに良好となる（スクリーン印刷法を適用しても、メッシュ痕等が残らず、平滑性が高く高光沢のインク受容層を得ることができる。）。
【００８４】
本発明のインク受容層形成用組成物には、さらに、カルボン酸（塩）（共）重合体（Ｊ）を含むことが好ましい。カルボン酸（塩）（共）重合体（Ｊ）を含むと、形成されるインク受容層のディンプルがさらに減少し、インク受容層の光沢がさらに良好となる。
【００８５】
カルボン酸（塩）（共）重合体（Ｊ）としては、ビニル基含有カルボン酸（塩）を必須構成単量体とするポリマーであれば、ビニル基含有カルボン酸（塩）のホモポリマーであってもよいし、ビニル基含有カルボン酸（塩）と、他の単量体｛（メタ）アクリル酸アルキルエステル、（メタ）アクリル酸ヒドロキシアルキル、ビニル基含有アミド、ビニル基含有スルホン酸、ビニル基含有ニトリル及びスチレン等｝との共重合体であってもよい。
【００８６】
本発明において、「・・カルボン酸（塩）」とは、「・・カルボン酸」、「・・カルボン酸の完全中和塩」又は「・・カルボン酸の部分中和塩」を意味する。
塩としては特に限定されるものではなく、公知のものを使用できる。これらのうち、アルカリ金属（リチウム、ナトリウム及びカリウム等）塩及びアンモニウム塩が好ましい。
【００８７】
カルボン酸（塩）（共）重合体（Ｊ）としては、ビニル基含有カルボン酸塩を必須構成単量体として重合して得てもよく、ビニル基含有カルボン酸塩及びビニル基含有カルボン酸を必須構成単量体として重合して得てもよく、ビニル基含有カルボン酸を必須構成単量体として重合した後、中和塩としてもよい。
【００８８】
ビニル基含有カルボン酸（塩）としては、脂肪族モノカルボン酸（塩）、脂環式モノカルボン酸（塩）及び芳香族モノカルボン酸（塩）等が含まれ、たとえば、特開２００４−３１５３５９号公報に記載のもの等が使用できる。これらのうち、脂肪族モノカルボン酸（塩）が好ましく、さらに好ましくはアクリル酸（塩）及びメタクリル酸（塩）、特に好ましくはアクリル酸（塩）である。
【００８９】
他の単量体のうち、（メタ）アクリル酸アルキルエステルとしては、公知のものが使用でき、たとえば、特開２００６−０４５５４９号公報に記載のもの等が挙げられる。これらのうち、入手のし易さの観点から、１官能脂肪族（メタ）アクリレートが好ましく、さらに好ましくはメチル（メタ）アクリレート、エチル（メタ）アクリレート、ｎ−又はｉｓｏ−プロピル（メタ）アクリレート、ｎ−、ｉｓｏ−又はｔ−ブチル（メタ）アクリレート、２−エチルヘキシル（メタ）アクリレートである。
【００９０】
（メタ）アクリル酸ヒドロキシアルキルとしては、アルキル基の炭素数１〜６の（メタ）アクリル酸ヒドロキシアルキル等が使用でき、たとえば、特開２００６−０４５５４９号公報に記載のもの等が挙げられる。これらのうち、入手のし易さの観点から、ヒドロキシエチル（メタ）アクリレート、３−ヒドロキシプロピル（メタ）アクリレート、４−ヒドロキシブチル（メタ）アクリレート及び６−ヒドロキシヘキシル（メタ）アクリレートが好ましい。
【００９１】
ビニル基含有アミド、ビニル基含有スルホン酸及びビニル基含有ニトリルとしては、公知のものが使用でき、たとえば、特開２００４−３１５３５９号公報に記載のもの等が挙げられる。これらのうち、入手のし易さの観点から、ビニル基含有アミドが好ましく、さらに好ましくは（メタ）アクリルアミドが好ましく、さらに好ましくはジメチル（メタ）アクリルアミド及びジエチル（メタ）アクリルアミドである。
【００９２】
他の単量体を構成単量体として含む場合、カルボン酸（塩）（共）重合体（Ｅ）は、ブロック状、ランダム状及びこれらの組合せのいずれでもよいが、生産性の観点等から、ランダム状及びブロック状とランダム状との組合せが好ましく、さらに好ましくはランダム状である。
【００９３】
他の単量体を構成単量体とする場合、他の単量体単位の含有量（モル％）は、ビニル基含有カルボン酸（塩）単位のモル数に基づいて、５〜１００が好ましく、さらに好ましくは１０〜９５、特に好ましくは３０〜９０である。
【００９４】
カルボン酸（塩）（共）重合体（Ｊ）は、公知の重合方法｛溶液重合法、パール重合法及び逆相乳化重合法等；たとえば、特開２００４−３１５３５９号公報等｝を用いて得ることができるが、特に限定されるものではない。
【００９５】
カルボン酸（塩）（共）重合体（Ｊ）を含有する場合、カルボン酸（塩）（共）重合体（Ｅ）は、１種でもよいし、２種以上の混合物でもよい。また、この場合、カルボン酸（塩）（共）重合体（Ｊ）の含有量（重量％）は、無機微粒子（Ａ）、ポリビニルアルコール（Ｂ）、水（Ｃ）、液状炭化水素油（Ｄ）、ポリオキシアルキレン化合物（Ｅ）及び飽和脂肪族アミド（Ｆ）の重量に基づいて、０．０１〜５が好ましく、さらに好ましくは０．０２〜４、特に好ましくは０．０５〜３、最も好ましくは０．１〜２である。この範囲であると形成されるインク受容層の光沢がさらに良好となる（スクリーン印刷法を適用しても、メッシュ痕等が残らず、平滑性が高く高光沢のインク受容層を得ることができる。）。
【００９６】
本発明のインク受容層形成用組成物には、必要に応じて、添加剤｛分散剤（Ｌ）、有機微粒子（Ｍ）、酸化防止剤（Ｎ）、紫外線吸収剤（Ｐ）、架橋剤（Ｑ）及び染料固着剤（Ｋ）等｝を添加できる。添加剤は、それぞれ、２種以上を混合しても使用できる。
【００９７】
分散剤（Ｌ）としては、公知のもの（たとえば、特開２００６−２３１５９６号公報に記載されたカチオン性ポリマー、水溶性多価金属化合物及び界面活性剤等、特開２００６−１６９３２１号公報に記載された低分子カチオン性分子、並びに特開２００３−２５１９１８号公報に記載された有機酸及び無機酸等）等が使用できる。
【００９８】
これらのうち、無機微粒子（Ａ）としてシリカ微粒子を用いる場合、有機酸、無機酸、カチオン性ポリマー、水溶性多価金属化合物及び低分子カチオン性分子が好ましく、さらに好ましくは乳酸、ギ酸、酢酸、塩酸、硝酸カチオン性ポリマー及び低分子カチオン性分子、特に好ましくは乳酸、酢酸、硝酸、低分子カチオン性分子である。また、無機微粒子（Ａ）としてアルミナ微粒子を用いる場合、有機酸及び無機酸が好ましく、さらに好ましくは乳酸、ギ酸、酢酸、塩酸及び硝酸、特に好ましくは乳酸、酢酸及び硝酸である。
【００９９】
有機微粒子（Ｍ）としては、公知のもの（たとえば、特開２００６−１９２６３４号公報及び特開２００４−０８２７２９号公報に記載された有機微粒子）等が使用できる。これらのうち、架橋ポリビニルピロリドン粒子、アクリル重合体、スチレン−アクリル共重合体及び酢酸ビニル−アクリル共重合体が好ましい。
【０１００】
酸化防止剤（Ｎ）としては、公知のもの｛たとえば、特開２００１−２６１７８号公報｝等が使用できる。これらのうち、印刷画像の発色性の観点から、ヒンダードアミン系酸化防止剤が好ましい。
【０１０１】
紫外線吸収剤（Ｐ）としては、公知のもの｛たとえば、特開２０００−４２６１４号公報に記載された紫外線吸収剤、及び特開２００４−４２６１４号公報に記載された高分子型紫外線吸収剤等｝等が使用できる。これらのうち、印刷画像の発色性の観点から、ベンゾトリアゾール系紫外線吸収剤が好ましい。
【０１０２】
架橋剤（Ｑ）としては、ポリビニルアルコール（Ｂ）を架橋できる化合物であれば制限なく使用でき、公知のもの（たとえば、特開２０００−３３５０８７号公報）等が使用できる。これらのうち、架橋反応速度の観点から、ホウ素化合物及び金属含有化合物が好ましく、さらに好ましくは硼砂、ホウ酸、ホウ酸塩、酢酸ジルコニウム及び硝酸ジルコニウム、特に好ましくは硼砂、ホウ酸、酢酸ジルコニウム及び硝酸ジルコニウムである。
【０１０３】
染料固着剤（Ｋ）としては、公知のもの（たとえば、特開平１０−２６４５１１号公報及び特許２０００２６１号公報）等が使用できる。これらのうち、印刷画像の発色性の観点から、アリルアミン及びこの重合体塩、特許２０００２６１号公報に記載のジアリルアミン塩及び／又はアルキルジアリルアミン塩と非イオン性ビニルモノマー（アクリルアミド等）とを構成単位とする重合体、ジアリルアミン及びこの重合体塩、ジアリルジアルキルアンモニウム及びこの重合体塩、並びにジアリルアルキルアミン及びこの重合体塩が好ましく、さらに好ましくはジアリルアミン重合体塩、ジアリルジアルキルアンモニウム重合体塩、ジアリルアルキルアミン重合体塩及びジアリルアミン塩及び／又はアルキルジアリルアミン塩と非イオン性ビニルモノマーとを構成単位とする重合体、特に好ましくはジアリルアミン重合体塩酸塩、ジアリルジアルキルアンモニウム重合体塩酸塩、ジアリルアルキルアミン重合体塩酸塩及びジアリルアミン塩及び／又はアルキルジアリルアミン塩と非イオン性ビニルモノマーとを構成単位とする重合体、最も好ましくはジアリルアミン重合体塩酸塩、ジアリルアルキルアミン重合体塩酸塩及びジアリルアミン塩及び／又はアルキルジアリルアミン塩と非イオン性ビニルモノマーとを構成単位とする重合体である。
【０１０４】
分散剤（Ｌ）を含有する場合、この含有量（重量％）は、無機微粒子（Ａ）、ポリビニルアルコール（Ｂ）、水（Ｃ）、液状炭化水素油（Ｄ）、ポリオキシアルキレン化合物（Ｅ）及び飽和脂肪族アミド（Ｆ）の重量に基づいて、０．００１〜２が好ましく、さらに好ましくは０．０２〜１、特に好ましくは０．１〜０．５である。
【０１０５】
有機微粒子（Ｍ）を含有する場合、この含有量（重量％）は、無機微粒子（Ａ）、ポリビニルアルコール（Ｂ）、水（Ｃ）、液状炭化水素油（Ｄ）、ポリオキシアルキレン化合物（Ｅ）及び飽和脂肪族アミド（Ｆ）の重量に基づいて、０．００１〜２が好ましく、さらに好ましくは０．０２〜１、特に好ましくは０．１〜０．５である。
【０１０６】
酸化防止剤（Ｎ）を含有する場合、この含有量（重量％）は、無機微粒子（Ａ）、ポリビニルアルコール（Ｂ）、水（Ｃ）、液状炭化水素油（Ｄ）、ポリオキシアルキレン化合物（Ｅ）及び飽和脂肪族アミド（Ｆ）の重量に基づいて、０．００１〜２が好ましく、さらに好ましくは０．０２〜１、特に好ましくは０．１〜０．５である。
【０１０７】
紫外線吸収剤（Ｐ）を含有する場合、この含有量（重量％）は、無機微粒子（Ａ）、ポリビニルアルコール（Ｂ）、水（Ｃ）、液状炭化水素油（Ｄ）、ポリオキシアルキレン化合物（Ｅ）及び飽和脂肪族アミド（Ｆ）の重量に基づいて、０．００１〜２が好ましく、さらに好ましくは０．０２〜１、特に好ましくは０．１〜０．５である。
【０１０８】
架橋剤（Ｑ）を含有する場合、この含有量（重量％）は、無機微粒子（Ａ）、ポリビニルアルコール（Ｂ）、水（Ｃ）、液状炭化水素油（Ｄ）、ポリオキシアルキレン化合物（Ｅ）及び飽和脂肪族アミド（Ｆ）の重量に基づいて、０．００１〜１０が好ましく、さらに好ましくは０．０２〜５、特に好ましくは０．０５〜１である。
【０１０９】
染料固着剤（Ｋ）を含有する場合、この含有量（重量％）は、無機微粒子（Ａ）、ポリビニルアルコール（Ｂ）、水（Ｃ）、液状炭化水素油（Ｄ）、ポリオキシアルキレン化合物（Ｅ）及び飽和脂肪族アミド（Ｆ）の重量に基づいて、０．００１〜１０が好ましく、さらに好ましくは０．０２〜７、特に好ましくは０．０５〜５である。
【０１１０】
添加剤を含有する場合、添加剤は任意の段階で添加混合することができる。
【０１１１】
本発明のインク受容層形成用組成物は、以下の工程を含む製造方法により得ることが好ましい。
【０１１２】
＜工程（１）＞
無機微粒子（Ａ）の水分散体と、ポリビニルアルコール（Ｂ）の水溶液とを均一混合して混合液（ＡＢ）を得る混合工程（１）
【０１１３】
＜工程（２）＞
混合液（ＡＢ）と水（Ｃ）及び炭素数４〜６の脂肪族アルコール（Ｈ）とを均一混合して混合液（ＡＢＣＨ）を得る混合工程（２）
【０１１４】
＜工程（３）＞
混合液（ＡＢＣＨ）と液状炭化水素油（Ｄ）及び／又はポリオキシアルキレン化合物（Ｅ）並びに飽和脂肪族アミド（Ｆ）とを均一混合してインク受容層形成用組成物を得る混合工程（３）
【０１１５】
混合工程（２）において、さらにカルボン酸（塩）（共）重合体（Ｊ）及び／又は添加剤を均一混合することが好ましい。
【０１１６】
均一混合には、公知の分散機｛たとえば、圧力式分散機（高圧ホモジナイザー等）、ボールミル、サンドミル、ロールミル、ビーズミル、各種汎用攪拌モーター、遊星型混分散機及び３軸遊星型ミキサー等｝等が使用できる。これらの分散機のうち、遊星型混合分散機及び３軸遊星型ミキサーが好ましく、さらに好ましくは３軸遊星型ミキサーである。なお、３軸遊星型ミキサーは、遊星運動を行う２枚のブレードと高速回転翼の３軸から構成される。２枚のブレードは自転及び公転し、この自公転に同期しながら高速回転翼は自転する構造をとる分散機である（たとえば、登録実用新案第３０２６０４３号）。
【０１１７】
各工程の均一混合温度は特に制限ないが、工程（１）においては、６０〜１００℃が好ましく、さらに好ましくは６５〜９０℃、特に好ましくは７０〜８５℃である。また、工程（２）においては、１０〜５０℃が好ましく、さらに好ましくは２０〜４５℃、特に好ましくは２５〜３５℃である。この範囲であると保存安定性がさらに良好となる。また、工程（３）においては、１０〜５０℃が好ましく、さらに好ましくは２０〜４５℃、特に好ましくは２５〜３５℃である。
【０１１８】
各工程の均一混合時間は特に制限ないが、工程（１）においては０．５時間〜２４時間が好ましく、さらに好ましくは１〜１２時間である。これらの範囲であると溶け残りによる異物発生がなく、得られるインク受容層の光沢がさらに良好となる。また、工程（２）においては、５分〜２４時間が好ましく、さらに好ましくは１５分〜１２時間である。この範囲であると得られるインク受容層の光沢がさらに良好となる。また、工程（３）においては、５分〜３時間が好ましく、さらに好ましくは１０〜１時間である。この範囲であると、形成されるインク受容層の光沢がさらに良好となる（スクリーン印刷法を適用しても、メッシュ痕等が残らず、平滑性が高く高光沢のインク受容層を得ることができる。）。
【０１１９】
本発明の水性インク受容層形成用組成物が適用できる支持体としては、紙｛サイジングが施された紙、無サイズ紙、上質紙、中質紙、コート紙、アート紙、キャストコート紙、紙の片面あるいは両面が樹脂（ポリオレフィン等）で被覆された樹脂被覆紙等｝、樹脂フィルム（シートを含む意味である）｛ポリエチレン、ポリプロピレン、ポリエステル、ポリ乳酸、ポリスチレン、ポリアセテート、ポリシクロオレフィン、ポリ塩化ビニル、酢酸セルロース、ポリエチレンテレフタレート、ポリメチルメタクリレート又はポリカーボネート等からなるフィルム、及びこれらの金属蒸着フィルム、無機物の充填又は微細な発泡により不透明化されたフィルムからなる合成紙等｝、ディスク状の光記録メディア、ガラス板、金属板、布及び皮革等が挙げられる。これらのうち、樹脂フィルム及びディスク状の光記録メディアに好適である。
【０１２０】
本発明の水性インク受容層形成用組成物を、支持体に塗布して塗布層を形成する工程の前に、支持体の水性インク受容層を形成する面に、支持体と水性インク受容層との密着性を向上させる目的で、予め密着処理する工程、又は接着処理する工程を追加してもよい。特に、支持体として樹脂被覆紙、樹脂フィルム、又は合成紙を用いる場合、その表面にコロナ放電処理すること、あるいはゼラチン等によるアンダーコート層を設けることが好ましい。
【０１２１】
本発明の水性インク受容層形成用組成物を支持体に塗布して塗布層を形成する工程において、本発明の水性インク受容層形成用組成物は、スクリーン印刷法、ダイコーター法、ロールコーター法、ブレードコーター法、ロッドコーター法、バーコーター法又はスピンコーター法等を用いて塗布できる。
【０１２２】
本発明の水性インク受容層形成用組成物を用いれば、スクリーン印刷法でインク受容層を形成した場合であっても、塗膜の光沢の低下がない。スクリーン法を用いると、インクの使用量がスピンコーター法等の半分程度で済み、他の印刷法でできなかったインク受容層のパターン形成や模様の形成をすることができる。
【０１２３】
スクリーン印刷法に用いるスキージとしては、シリコーンゴム及びポリウレタンゴム等の樹脂製スキージやメタル製スキージのいずれもが使用できる。
スキージ硬度は、５５〜９５度が好ましく、さらに好ましくは６０〜９０度、特に好ましくは７０〜８０度である。
なお、スキージ硬度はＪＩＳ  Ｋ６２５３−１９９７「加硫ゴム及び熱可塑性ゴムの硬さ試験方法 ５．デュロメーター硬さ試験（タイプＡ）」に準拠して測定される。
スキージのヘッド形状は特に限定はされないが、特開２００４−０４２６４４号公報に記載された形状等が使用でき、平形、剣形、角形及び平形をカットした形状等のいずれでもよい。
【０１２４】
スクリーン印刷法に用いるスクリーンメッシュマスクの材質としては、特に制限はなく、ステンレスメッシュ又はポリエステルメッシュを感光性乳剤で開口部を形成したもの等が挙げられる。
メッシュの目開き（μｍ）は３０〜４００が好ましく、さらに好ましくは、４０〜３００、特に好ましくは５０〜２５０である。
なお、メッシュの目開きはＪＩＳ  Ｇ３５５６−２００２「工業用織金網 ７．２試験方法 目開き」に準拠して測定される。
スクリーンメッシュマスクの厚み（メッシュと感光性乳剤との合計厚み ）（μｍ）は、３０〜２００が好ましく、さらに好ましくは７０〜１５０、特に好ましくは９０〜１２０である。
【０１２５】
本発明の水性インク受容層形成用組成物をスクリーン印刷インキとして用いる場合、２５℃において周波数１Ｈｚにおける損失正接が０．４〜４．５であることが好ましく、さらに好ましくは０．６〜４．０、特に好ましくは１．０〜３．６である。これらの範囲であるとスクリーン印刷特性が良好となり、平滑性の高い塗膜が得られ高光沢が確保できる。
【０１２６】
損失正接は、「レオロジー工学とその応用技術」（株）フジ・テクノシステム、２００１年１月１２日 初版第１刷発行、第２０４〜２０６頁に記載の応力制御方式で測定可能な粘弾性測定装置（たとえば、商品名「レオストレスＲＳ７５」（ＨＡＡＫＥ社製）を用いて求められ、たとえば、特開２００６−２４１４４９号公報に記載の方法等で測定できる。
【０１２７】
本発明の水性インク受容層形成用組成物をスクリーン印刷インキとして用いる場合、２５℃におけるコーン・プレート型の回転粘度（Ｅ型粘度）において、１０ｒｐｍでの粘度（Ｖ１０、ｍＰａ・ｓ）は、１０００〜１５０００が好ましく、さらに好ましくは１５００〜１２０００、特に好ましくは２０００〜１００００である。また同様に、１００ｒｐｍでの粘度（Ｖ１００、ｍＰａ・ｓ）は、５００〜４５００が好ましく、さらに好ましくは６００〜４０００、特に好ましくは８００〜３０００である。また、１０ｒｐｍでの粘度（Ｖ１０）と１００ｒｐｍでの粘度（Ｖ１００）との比（Ｖ１０／Ｖ１００）は、１．１〜１０が好ましく、さらに好ましくは１．２〜７．０、特に好ましくは１．５〜５．０である。これらの範囲であるとスクリーン印刷特性が良好となり、平滑性の高い塗膜が得られ高光沢が確保できる。
【０１２８】
コーン・プレート型の回転粘度（Ｅ型粘度）は、ＪＩＳ  Ｋ７１１７−２「プラスチック−液状、乳濁状又は分散状の樹脂−回転粘度計による定せん断速度での粘度の測定方法」に準拠して測定され、たとえば東機産業（株）製「ＲＥ−８０Ｕ」等で測定できる。
【０１２９】
本発明の水性インク受容層形成用組成物を塗布した後、形成された塗布層を乾燥することによってインク受容層が形成される。
塗布層を乾燥して水性インク受容層を形成する工程において、乾燥は、３０〜１５０℃、０．５〜３０分間の条件が好ましく、さらに好ましくは４０〜１２５℃、１〜２０分間、特に好ましくは４５〜１００℃、３〜１５分間、最も好ましくは５０〜９５℃、４〜１０分間の条件である。
【０１３０】
水性インク受容層の厚さは、塗膜上への印刷方法、印刷に用いられるインクやそのインクに使用される溶剤の種類、そのインク量等によって適宜選択することができるが、１〜１００μｍが好ましく、さらに好ましくは５〜７０μｍ、特に好ましくは１０〜５０μｍ、最も好ましくは１５〜４５μｍである。
【０１３１】
形成されたインク受容層への画像形成は、インクジェットプリンター、熱転写プリンター、レーザープリンター、オフセット印刷及び筆記用具（フェルトペン等）等により行うことができる。
【実施例】
【０１３２】
以下、本発明を実施例により更に説明するが、本発明はこれらの実施例に何ら限定されるものではない。なお、特に言及しない限り、部は重量部を、％は重量％を意味する。
【０１３３】
＜製造例１＞
温度計、攪拌機、コンデンサー、滴下ポンプ（２本）を備えた重合用ステンレス反応容器に、無水マレイン酸８１．４部（０．８３モル）及びイオン交換水２９３．９部を投入し、還流・攪拌下９５℃に加熱した。その後還流（９５℃）下で、８０％アクリル酸水溶液２６０．０部（２．８９モル）、４８．５％水酸化ナトリウム水溶液１７３．６部及びイオン交換水１５６．０部を予め混合した単量体水溶液を１８０分間かけて滴下ポンプから滴下し、同時にもう一方の滴下ポンプから混合触媒溶液（過硫酸ナトリウム１１．６部、３５％過酸化水素水４７．０部及びイオン交換水１１．０の混合物）を同じく１８０分間かけて一定速度で滴下しながら重合させた。滴下終了後、さらに１２０分間、還流（９５℃）を維持し、重合反応を完結させた。次いで、４０℃以下に冷却した後、４０℃以下を保ちながら４８．５％水酸化ナトリウム水溶液１５２．４部で中和して共重合体（１）の水溶液を得た。さらにエバポレータにて共重合体（１）の水溶液から水を留去し、カルボン酸（塩）（共）重合体（ｊ１）を得た。
【０１３４】
＜製造例２＞
「無水マレイン酸８１．４部（０．８３モル）」を「ヒドロキシエチルアクリレート１８．６部（０．１６モル）」に変更したこと以外、製造例１と同様にして、カルボン酸（塩）（共）重合体（ｊ２）を得た。
【０１３５】
＜製造例３＞
「無水マレイン酸８１．４部（０．８３モル）」を「２−エチルヘキシルモノアクリレート２３９．６部（１．３モル）及びｎ−ブチルアクリレート１６６．７部（１．３モル）」に変更したこと、及び「８０％アクリル酸水溶液２６０．０部（２．８９モル）」を「８０％アクリル酸水溶液２６．０（０．２９モル）」に変更したこと以外、製造例１と同様にして、カルボン酸（塩）（共）重合体（ｊ３）を得た。
【０１３６】
＜製造例４＞
「無水マレイン酸８１．４部（０．８３モル）」を「スチレン２７０．９部（２．６モル）」に変更したこと、「８０％アクリル酸水溶液２６０．０部（２．８９モル）」を「８０％アクリル酸水溶液２６．０（０．２９モル）」に変更したこと、及び「４８．５％水酸化ナトリウム水溶液１７３．６部」を「２５％アンモニア水１５０．０部」に変更したこと以外、製造例１と同様にして、カルボン酸（塩）（共）重合体（ｊ４）を得た。
【０１３７】
＜製造例５＞
加熱、攪拌、冷却の可能な容器内で、脂肪酸アミド（ｆ１）｛エチレンビスステアリルアミド、アルフロー  Ｈ−５０Ｓ、日油（株）、「アルフロー」は同社の登録商標である。｝４０部、液状炭化水素油（ｄ１）｛鉱物油、コスモＳＰ−１０、コスモ石油ルブリカンツ（株）｝３００部及びポリオキシアルキレン化合物（ｅ１）｛ポリオキシプロピレン（４０モル付加）モノブチルエーテル、ニューポールＬＢ−１７１５、三洋化成工業（株）｝５０部及び疎水性シリカ（ｇ１）｛ニップシール  ＳＳ−１００、東ソー・シリカ（株）｝２０部を加熱攪拌しながら１４０℃まで昇温し、この温度にてさらに１５分間加熱攪拌を続けてアミド溶解液（１）を得た。
【０１３８】
次いで、５℃に調節した液状炭化水素油（ｄ１）５９０部を冷却攪拌しながら、これにアミド溶解液（１）を投入し１５分間攪拌して混合物（１）（混合物の温度は４６℃であった）を得た。
【０１３９】
混合物（１）をインペラー型羽根を装着したエクセルオートホモジナイザーにて４０００ｒｐｍにて１５分間攪拌｛微細化処理（均質化処理）｝して、飽和脂肪族アミド分散液（ｄｆ１）を得た。
【０１４０】
＜製造例６＞
疎水性シリカ（ｇ１）｛ニップシール  ＳＳ−１００、東ソー・シリカ（株）｝２０部を使用しなかったこと以外、製造例５と同様にして、飽和脂肪族アミド分散液（ｄｆ２）を得た。
【０１４１】
＜製造例７＞
「液状炭化水素油（ｄ１）」を「液状炭化水素油（ｄ２）｛植物油、ファインオイル  Ｎ、ミヨシ油脂株式会社｝」に変更したこと以外、製造例５と同様にして、飽和脂肪族アミド分散液（ｄｆ３）を得た。
【０１４２】
＜製造例８＞
「ポリオキシアルキレン化合物（ｅ１）」を「ポリオキシアルキレン化合物（ｅ２）｛ポリオキシプロピレン（２５モル付加）モノブチルエーテル、ニューポールＬＢ−３８５、三洋化成工業（株）｝」に変更したこと以外、製造例５と同様にして、飽和脂肪族アミド分散液（ｄｆ４）を得た。
【０１４３】
＜製造例９＞
「脂肪酸アミド（ｆ１）」を「脂肪酸アミド（ｆ２）｛エルカ酸モノアミド、アルフロー  Ｐ−１０、日油（株）｝」に変更したこと以外、製造例５と同様にして、飽和脂肪族アミド分散液（ｄｆ５）を得た。
【０１４４】
＜製造例１０＞
「ポリオキシアルキレン化合物（ｅ１）」を投入せず、「５℃に調節した液状炭化水素油（ｄ１）５９０部」を「５℃に調節した液状炭化水素油（ｄ１）６９５部」に変更したこと以外、製造例５と同様にして、飽和脂肪族アミド分散液（ｄｆ６）を得た。
【０１４５】
＜製造例１１＞
「脂肪酸アミド（ｆ１）４０部」を「脂肪酸アミド（ｆ１）１０部」に変更したこと以外、製造例５と同様にして、飽和脂肪族アミド分散液（ｄｆ７）を得た。
【０１４６】
＜製造例１２＞
「脂肪酸アミド（ｆ１）４０部」を「脂肪酸アミド（ｆ１）１５０部」に変更したこと以外、製造例５と同様にして、飽和脂肪族アミド分散液（ｄｆ８）を得た。
【０１４７】
＜製造例１３＞
「脂肪酸アミド（ｆ１）４０部」を「脂肪酸アミド（ｆ１）１部」に変更したこと以外、製造例５と同様にして、飽和脂肪族アミド分散液（ｄｆ９）を得た。
【０１４８】
＜製造例１４＞
「脂肪酸アミド（ｆ１）４０部」を「脂肪酸アミド（ｆ１）１０４部」に変更したこと以外、製造例５と同様にして、飽和脂肪族アミド分散液（ｄｆ１０）を得た。
【０１４９】
＜製造例１５＞
「脂肪酸アミド（ｆ１）４０部」を「脂肪酸アミド（ｆ１）２０部」に変更したこと以外、製造例５と同様にして、飽和脂肪族アミド分散液（ｄｆ１１）を得た。
【０１５０】
＜製造例１６＞
「脂肪酸アミド（ｆ１）４０部」を「脂肪酸アミド（ｆ１）８０部」に変更したこと以外、製造例５と同様にして、飽和脂肪族アミド分散液（ｄｆ１２）を得た。
【０１５１】
＜製造例１７＞
「疎水性シリカ（ｇ１）２０部」を「疎水性シリカ（ｇ１）５部」に変更したこと以外、製造例５と同様にして、飽和脂肪族アミド分散液（ｄｆ１３）を得た。
【０１５２】
＜実施例１＞
水（ｃ１）｛イオン交換水｝３０部に、ポリビニルアルコール（ｂ１）｛Ｊ−ＰＯＶＡＬ  ＪＰ−４５、日本酢ビポバール（株）製、ケン化度８９モル％、重合度４５００｝５部を空気雰囲気下、１５℃で分散した後、大気圧（約１０１３ｈＰａ）下で４５分かけて８０℃まで昇温し、８０℃で６時間撹拌してポリビニルアルコール（ｂ１）水溶液３５部を得た。
【０１５３】
３軸遊星型ミキサ（浅田鉄工（株）製、プラネタリＤＥＳＰＡ）に水（ｃ２）｛イオン交換水｝５２部、乳酸０．２部｛東京化成（株）製、試薬１級｝、濃硝酸０．１部｛東京化成（株）製、試薬１級｝、染料固着剤（ｋ１）｛ＰＡＳ−Ｍ−１、日東紡績（株）製、Ｎ−メチルジアリルアミン・塩酸塩重合体｝１．６部及び無機微粒子（ａ１）｛シリカ微粒子、日本アエロジル（株）製、気相法シリカ、一次粒径７ｎｍ、ＢＥＴ比表面積２００ｍ２／ｇ｝１３部を仕込み、２５〜３０℃に保持し、分散機の攪拌機の出力を８０パーセントに固定して１時間攪拌してから、上記で調製したポリビニルアルコール（ｂ１）水溶液３５部を仕込み、再び分散機の攪拌機の出力を８０パーセントに固定して１時間攪拌した後、脂肪族アルコール（ｈ１）｛１−ブタノール、ＮＢＯ、チッソ（株）製｝６部、脂肪族アルコール（ｈ３）｛２−メチル−１−プロパノール、イソブタノール、協和発酵ケミカル（株）製｝６部、脂肪族アルコール（ｈ５）｛１−ペンタノール、和光純薬（株）製、試薬１級｝２部、カルボン酸（塩）（共）重合体（ｊ１）０．５部、架橋剤（ｑ１）｛硼酸、東京化成（株）製、試薬１級｝０．２部、架橋剤（ｑ２）｛硼砂、東京化成（株）製、試薬１級｝０．２部及び架橋剤（ｑ３）｛硝酸ジルコニル、ジルコゾールＺＮ、第一稀元素化学工業（株）製｝０．７部を仕込み、さらに同条件にて１時間攪拌し、本発明のインク受容層形成用組成物（１）を得た。
【０１５４】
＜実施例２〜１０＞
「脂肪族アルコール（ｈ１）６部」、「脂肪族アルコール（ｈ３）６部」、「脂肪族アルコール（ｈ５）２部」、「カルボン酸（塩）（共）重合体（ｊ１）０．５部」、及び「飽和脂肪族アミド分散液（ｄｆ１）０．２部」を表１に記載した物質及び使用量に変更したこと以外、実施例１と同様にして、本発明のインク受容層形成用組成物（２）〜（１０）を得た。
【０１５５】
＜実施例１１〜２０＞
「カルボン酸（塩）（共）重合体（ｊ１）０．５部」を表２に記載した物質及び使用量に変更したこと以外、実施例１と同様にして、本発明のインク受容層形成用組成物（１１）〜（２０）を得た。
【０１５６】
＜実施例２１〜３０＞
「無機微粒子（ａ１）１３部」、「ポリビニルアルコール（ｂ１）５部」、「水（ｃ１）３０部」及び「水（ｃ２）５２部」を表３に記載した物質及び使用量に変更したこと以外、実施例１と同様にして、本発明のインク受容層形成用組成物（２１）〜（３０）を得た。
【０１５７】
＜実施例３１〜３６＞
「ポリビニルアルコール（ｂ１）５部」、を表４に記載した物質及び使用量に変更したこと以外、実施例１と同様にして、本発明のインク受容層形成用組成物（３１）〜（３６）を得た。
【０１５８】
＜実施例３７〜５５＞
「飽和脂肪族アミド・液状炭化水素油溶解液（ｄｆ１）０．２部」を表５〜７に記載した物質及び使用量に変更したこと以外、実施例１と同様にして、本発明のインク受容層形成用組成物（３７）〜（５５）を得た。
【０１５９】
【表１】
2012056208.tif 000002
【０１６０】
【表２】
2012056208.tif 000003
【０１６１】
【表３】
2012056208.tif 000004
【０１６２】
【表４】
2012056208.tif 000005
【０１６３】
【表５】
2012056208.tif 000006
【０１６４】
【表６】
2012056208.tif 000007
【０１６５】
【表７】
2012056208.tif 000008
【０１６６】
なお、表１〜７中の各含有成分に対応する数値は重量部を表し、各略号の意味は以下の通りである。
また、「Ｈ／Ｃ」は、炭素数４〜６の脂肪族アルコール（Ｈ）と水（Ｃ）との重量比｛（Ｈ）／（Ｃ）｝を、「Ｈ％」は脂肪族アルコール（Ｈ）の無機微粒子（Ａ）の重量に基づいた含有量（重量％）を、「ＢＥＴ」は用いた無機微粒子（Ａ）のＢＥＴ比表面積を、「ＰＶＡ」はポリビニルアルコール（Ｂ）の無機微粒子（Ａ）の重量に基づいた含有量（重量％）を、「Ｆ／（ＡＢＣ）」は飽和脂肪族アミド（Ｆ）の無機微粒子（Ａ）、ポリビニルアルコール（Ｂ）及び水（Ｃ）の重量に基づいた含有量（重量％）を、「Ｆ／（ＤＥＦ）」は飽和脂肪族アミド（Ｆ）の液状炭化水素油（Ｄ）、ポリオキシアルキレン化合物（Ｅ）及び飽和脂肪族アミド（Ｆ）の重量に基づいた含有量（重量％）を、「Ｇ％」は、疎水化したシリカ（Ｇ）の含有量（重量％）の液状炭化水素油（Ｄ）、ポリオキシアルキレン化合物（Ｅ）、飽和脂肪族アミド（Ｆ）及び疎水化したシリカ（Ｇ）の重量に基づいた含有量（重量％）を示す。
【０１６７】
ａ１；アエロジル２００｛シリカ微粒子、日本アエロジル（株）製、気相法シリカ、一次粒径７ｎｍ、ＢＥＴ比表面積２００ｍ２／ｇ｝
ａ２；Ａｅｒｏｘｉｄｅ  Ａｌｕ−ｃ｛アルミナ微粒子、デグサ社製、気相法アルミナ、一次粒子径１３ｎｍ、ＢＥＴ比表面積１００ｍ２／ｇ｝
ａ３；アエロジル３８０｛シリカ微粒子、日本アエロジル(株)製、気相法シリカ、一次粒子径７ｎｍ、ＢＥＴ比表面積３８０ｍ２／ｇ｝
ａ４；アエロジルＴＴ６００｛シリカ微粒子、日本アエロジル(株)製、気相法シリカ、一次粒子径４０ｎｍ、ＢＥＴ比表面積５０ｍ２／ｇ｝
ａ５；アエロジル９０Ｇ｛シリカ微粒子、日本アエロジル(株)製、気相法シリカ、一次粒子径２０ｎｍ、ＢＥＴ比表面積９０ｍ２／ｇ｝
ａ６；アエロジル３００｛シリカ微粒子、日本アエロジル（株）製、気相法シリカ、一次粒径７ｎｍ、ＢＥＴ比表面積３００ｍ２／ｇ｝
ａ７；ＮａｎｏＴｅｋ  ＴｉＯ２｛二酸化チタン微粒子、シーアイ化成（株）製、二酸化チタン、一次粒径３６ｎｍ、ＢＥＴ比表面積５０ｍ２／ｇ｝
【０１６８】
ｂ１；｛Ｊ−ＰＯＶＡＬ  ＪＰ−４５、日本酢ビポバール（株）製、ケン化度８９モル％、重合度４５００｝
【０１６９】
ｃ１、ｃ２；イオン交換水
【０１７０】
ｈ１；１−ブタノール｛ＮＢＯ、チッソ（株）製｝
ｈ２；２−ブタノール｛和光純薬工業（株）製、試薬１級｝
ｈ３；２−メチル−１−プロパノール｛イソブタノール、協和発酵ケミカル（株）製｝
ｈ４；２−メチル−２−プロパノール｛和光純薬工業（株）製、試薬１級｝
ｈ５；１−ペンタノール｛和光純薬工業（株）製、試薬１級｝
ｈ６；２−ペンタノール｛和光純薬工業（株）製、試薬１級｝
ｈ７；３−ペンタノール｛和光純薬工業（株）製、試薬１級｝
ｈ８；２−メチル−１−ブタノール｛和光純薬工業（株）製、試薬１級｝
ｈ９；３−メチル−１−ブタノール｛和光純薬工業（株）製、試薬１級｝
ｈ１０；２−メチル−２−ブタノール｛和光純薬工業（株）製、試薬１級｝
ｈ１１；３−メチル−２−ブタノール｛東京化成工業（株）製、試薬１級｝
ｈ１２；１−プロパノール｛和光純薬工業（株）製、試薬１級｝
ｈ１３；１−ヘキサノール｛和光純薬工業（株）製、試薬１級｝
【０１７１】
ｄｆ１：製造例５で製造した飽和脂肪族アミド分散液
ｄｆ２：製造例６で製造した飽和脂肪族アミド分散液
ｄｆ３：製造例７で製造した飽和脂肪族アミド分散液
ｄｆ４：製造例８で製造した飽和脂肪族アミド分散液
ｄｆ５：製造例９で製造した飽和脂肪族アミド分散液
ｄｆ６：製造例１０で製造した飽和脂肪族アミド分散液
ｄｆ７：製造例１１で製造した飽和脂肪族アミド分散液
ｄｆ８：製造例１２で製造した飽和脂肪族アミド分散液
ｄｆ９：製造例１３で製造した飽和脂肪族アミド分散液
ｄｆ１０：製造例１４で製造した飽和脂肪族アミド分散液
ｄｆ１１：製造例１５で製造した飽和脂肪族アミド分散液
ｄｆ１２：製造例１６で製造した飽和脂肪族アミド分散液
ｄｆ１３：製造例１７で製造した飽和脂肪族アミド分散液
【０１７２】
ｊ１；製造例１で製造したカルボン酸（塩）（共）重合体
ｊ２；製造例２で製造したカルボン酸（塩）（共）重合体
ｊ３；製造例３で製造したカルボン酸（塩）（共）重合体
ｊ４；製造例４で製造したカルボン酸（塩）（共）重合体
【０１７３】
＜比較例１＞
「脂肪族アルコール（ｈ１）５部」、「脂肪族アルコール（ｈ３）５部」、「脂肪族アルコール（ｈ５）１部」及び「水（ｃ２）２３部」のすべてを「水（ｃ２）３５部」に変更したこと及び「飽和脂肪族アミド分散液（ｄｆ１）０．２部」を添加しなかったこと以外、実施例１と同様にして、比較用のインク受容層形成用組成物（Ｒ１）を得た。
【０１７４】
＜比較例２＞
水（ｃ１）２６．６部に、ポリビニルアルコール（ｂ２）｛ＰＶＡ２３５、（株）クラレ製、ケン化度８８モル％、重合度３５００｝２部を空気雰囲気下、１５℃で分散した後、大気圧（約１０１３ｈＰａ）下で４５分かけて９０℃まで昇温し、９０℃で６時間撹拌してポリビニルアルコール（ｂ２）水溶液２８．６部を得た。
【０１７５】
３軸遊星型ミキサ（浅田鉄工社製、プラネタリＤＥＳＰＡ）に水（ｃ２）６４．８部、分散剤０．９部｛シャロールＤＣ−９０２Ｐ、第一工業製薬（株）製｝及び無機微粒子（ａ５）１０部｛アエロジル３００ＣＦ、日本アエロジル(株)製｝を仕込み、２５〜３０℃に保持し、分散機の攪拌機の出力を８０パーセントに固定して１時間攪拌してから、ポリビニルアルコール（ｂ２）水溶液２８．６部を仕込み、再び分散機の攪拌機の出力を８０パーセントに固定して１時間攪拌した後、架橋剤（ｑ３）｛硝酸ジルコニル、ＺＡ−３０、第一稀元素化学工業（株）製｝０．５部、架橋剤（ｑ４）｛ホウ酸、和光純薬工業（株）製、試薬特級｝０．４部、水溶性樹脂（バインダー）｛スーパーフレックス６００、第一工業製薬（株）製｝１部、ポリオキシエチレンラウリルエーテル｛エマルゲン１０９Ｐ、花王（株）製｝０．５部及びエタノール｛和光純薬工業（株）製、試薬特級｝２．５部を仕込みさらに同条件にて１時間攪拌して、比較用のインク受容層形成用組成物（Ｒ２）を得た。
【０１７６】
実施例及び比較例で得たインク受容層形成用組成物は、以下のようにして評価し、これらの結果を表８〜９に記載した。
＜塗工フィルムの作製＞
７０枚のコクヨ(株)製ＯＨＰフィルム（品番ＶＦ−１）上に、紫外線硬化性樹脂ＳＤ−３１８（大日本インキ化学工業株式会社製）を１０μｍ厚で塗布し、高圧水銀灯にて硬化させ、保護層を形成した。保護層上にスクリーンメッシュマスク（乳剤厚みが１２０μｍ、大きさが３０ｃｍ×３０ｃｍのステンレス製版６０メッシュ・目開き２８３μｍ・線径１４０μｍ）を配置（印刷ギャップ：１．５ｍｍ）し、２５℃の環境下に６時間密封保管した評価試料｛インク受容層形成用組成物｝を硬度７０°、長さ２０ｃｍ、厚さ２ｃｍの角形スキージにてマスク印刷｛スキージ角度１５°、移動速度１５０ｍｍ／ｓｅｃ、スキージ圧（スキージ押しつけ荷重）４０ｋｇ）｝して、７０枚の塗工フィルムを得た。引き続き、塗工フィルムを７０±５℃の熱風乾燥機中で１０分間乾燥させて、７０枚のインク受容層形成フィルムを得た。
【０１７７】
＜光沢度＞
インク受容層形成フィルムを２０℃、６５％ＲＨの環境下で２４時間調湿した後、ＪＩＳ  Ｋ５６００−４−７：１９９９、塗料一般試験方法、第４部：塗膜の視覚特性、第７節：鏡面光沢度に準拠して、グロスチェッカＩＧ−３２０｛(株)堀場製作所社製｝を用いて、黒フエルトの上に置いたインク受容層形成フィルム表面の６０度鏡面光沢度を測定し、７０枚の算術平均値を光沢度とした。
【０１７８】
＜メッシュ痕＞
作成したインク受容層形成フィルムにおいて、印刷時に発生するメッシュ痕の有無を目視で観察し、メッシュ痕が無く、平滑な印刷面が形成された場合を○、メッシュ痕が残っていることが確認された場合×とした。
【０１７９】
＜損失正接＞
インク受容層形成用組成物について、「レオストレスＲＳ７５」（ＨＡＡＫＥ社製）を用いて２５℃、１Ｈｚにおける損失正接を測定した。
【０１８０】
＜Ｅ型粘度＞
インク受容層形成用組成物について、「ＲＥ−８０Ｕ」（東機産業社製）を用いて２５℃における１０ｒｐｍでの粘度（Ｖ１０、ｍＰａ・ｓ）及び１００ｒｐｍでの粘度（Ｖ１００、ｍＰａ・ｓ）を測定し、１０ｒｐｍでの粘度（Ｖ１０）と１００ｒｐｍでの粘度（Ｖ１００）との比（Ｖ１０／Ｖ１００）を算出した。
【０１８１】
【表８】
2012056208.tif 000009
【０１８２】
【表９】
2012056208.tif 000010
【０１８３】
本発明のインク受容層形成用組成物（実施例１〜５５）は、比較用のインク受容層形成用組成物（比較例１〜２）に比較して、光沢度、メッシュ痕、損失正接及びＶ１０／Ｖ１００について著しく優れていた。
【産業上の利用可能性】
【０１８４】
本発明のインク受容層形成用組成物は、水性インク受容層形成用として好適である。本発明のインク受容層形成用組成物は、種々の支持体に塗工でき、そして、この支持体に水性インキによる印刷適性を付与することができる。支持体としては、皮、布、樹脂成形体、紙、金属、段ボール及び陶磁器が含まれ、本発明の水性インク受容層形成用組成物が適用された支持体は、インクジェット印刷対応紙、インクジェット印刷対応産業用広告フィルム、プリペイドカード、光記録メディア（ＣＤ−Ｒ、ＣＤ−ＲＷ、ＤＶＤ、ＢＤ等）、ＩＣカード、磁気カード、電気機器用アクリル樹脂シート、建材用ポリカーボネート板、看板、表示パネル、表札、銘板、包装容器及び袋等として利用できる。